(57)【要約】  本発明は、第１の単層又は多層機能性フィルム（２Ａ、４）である第１要素と；第２の機能性フィルム（２Ｂ）及び基体光学要素（２００、３００）の中から選択された少なくとも１つの第２要素と；前記第１要素の少なくとも１つの表面及び前記第２要素の少なくとも１つの表面と接触した状態に置かれる、少なくとも１つの第１の感圧接着層（５Ａ、５Ｂ、５）とを含む機能化層構造（２、３、２０、３０）に関する。本発明によれば、前記接着層と接触した状態に置かれるように意図された前記第１要素及び第２要素の表面は、乾燥時の剥離力と湿潤時の剥離力との間の低下が少なくとも３５％以下（３５％を含む）であるように、接触した状態に置かれる前に表面処理にかけられる。
2016527567.tif 000002
【特許請求の範囲】
【請求項１】
−  第１の単層又は多層機能性フィルム（２Ａ、４）を表す第１要素と、
−  第２の機能性フィルム（２Ｂ）及び基体光学要素（２００、３００）から選択された少なくとも１つの第２要素と、
−  前記第１要素の少なくとも１つの表面及び前記第２要素の少なくとも１つの表面と接触した状態に置かれる、少なくとも１つの第１の感圧接着層（５Ａ、５Ｂ、５）と
を含む機能化層構造（２、３、２０、３０）であって、
前記少なくとも１つの接着層と接触した状態に置かれるように意図された前記第１要素及び第２要素の表面が、接触した状態に置かれる前に、４０〜１００Ｗ．ｍｉｎ／ｍ２の範囲の放電量で不活性窒素雰囲気下に実行されるプラズマ処理及び４０〜５０Ｗ．ｍｉｎ／ｍ２の範囲の放電量で周囲空気中で実行されるコロナ処理から選択される表面処理にかけられ、それにより乾燥状態における剥離力と湿潤状態における剥離力との間の低下が、少なくとも３５％以下（３５％を含む）になるようにすることを特徴とする機能化層構造（２、３、２０、３０）。
【請求項２】
前記第１要素が多層機能性フィルムを表し、前記多層機能性フィルム中、少なくとも２つの層が感圧接着層を用いて組み立てられ、前記少なくとも２つの層の表面が、それらの組立ての前に表面処理にかけられることを特徴とする請求項１に記載の構造。
【請求項３】
前記第１要素が、着色、偏光、調光性、エレクトロクロミック性、衝撃抵抗性、摩擦抵抗性、帯電防止性、防眩性、防汚性、曇り止め、雨撥ね返し性、及び特定の波長帯のスペクトルフィルタから選択された少なくとも１つの機能を含む機能性フィルムを表すことを特徴とする請求項１に記載の構造。
【請求項４】
前記第１要素が、偏光フィルム（４）及び保護フィルム（２Ａ）をそれぞれ表す少なくとも２つのフィルムを含む偏光多層フィルムであること、及び前記偏光フィルム（４）及び前記保護フィルム（２Ａ）が感圧接着層を用いて組み立てられることを特徴とする請求項２に記載の構造。
【請求項５】
前記第２要素が基体光学要素（２００、３００）であることを特徴とする請求項１〜４のいずれか一項に記載の構造。
【請求項６】
前記第２要素が第２機能性フィルム（２Ｂ）であることを特徴とする請求項１〜４のいずれか一項に記載の構造。
【請求項７】
前記構造がさらに、基体光学要素（２００、３００）を表す第２の第２要素を含み、前記第２の要素が第２接着層（２０１、３０１）によって第１の第２要素と接触した状態で置かれることを特徴とする請求項６に記載の構造。
【請求項８】
前記第２接着層（２０１、３０１）が請求項１に記載されるように定義された感圧接着層であるか、又はラテックス層及びホットメルト接着材料（ＨＭＡ）層から選択された少なくとも１つの接着材料層を含む接着であることを特徴とする請求項７に記載の構造。
【請求項９】
表面処理にかけられた前記第１要素及び第２要素の表面が、少なくとも６０ｍＮ／ｍの表面エネルギーを示すことを特徴とする請求項１〜８のいずれか一項に記載の構造。
【請求項１０】
前記偏光フィルムが一度処理されると少なくとも５６ｍＮ／ｍの表面エネルギーを示し、及び前記保護フィルムが一度処理されると少なくとも４６ｍＮ／ｍの表面エネルギーを示すことを特徴とする請求項４に記載の構造。
【請求項１１】
前記第１感圧接着層（５Ａ、５Ｂ、５）及び前記第２接着層（２０１、３０１）が、５μｍ〜１５０μｍの範囲の厚さを有することを特徴とする請求項１〜１０のいずれか一項に記載の構造。
【請求項１２】
前記第１感圧接着層（５Ａ、５Ｂ、５）及び前記第２接着層（２０１、３０１）が同一であることを特徴とする請求項７〜９又は１１のいずれか一項に記載の構造。
【請求項１３】
前記感圧接着材料がポリアクリレートベースの化合物から選択されることを特徴とする請求項１〜１２のいずれか一項に記載の構造。
【請求項１４】
前記偏光フィルムがポリビニルアルコール（ＰＶＡ）又はポリエチレンテレフタラート（ＰＥＴ）をベースとすることを特徴とする請求項１〜１３のいずれか一項に記載の構造。
【請求項１５】
前記保護フィルムが、セルローストリアセテート、セルロースアセテートブチレート、ポリエチレンテレフタラート、ポリカーボネート、ポリアミド、シクロ−オレフィンコポリマー（ＣＯＣ）、又はシクロ−オレフィンポリマー（ＣＯＰ）をベースとすることを特徴とする請求項１〜１４のいずれか一項に記載の構造。
【請求項１６】
−  保護フィルム（２Ａ）及び偏光フィルム（４）を表す第１要素と、
−  保護フィルム（２Ｂ）を含む第２要素と、
−  前記フィルムの間に置かれる感圧接着層（５Ａ、５Ｂ）と
を含むことを特徴とする構造であって、前記接着層と接触した状態に置かれるように意図された前記第１要素及び第２要素の表面が、乾燥状態における剥離力と湿潤状態における剥離力との間の低下が少なくとも３５％以下（３５％を含む）であるように、接触した状態に置かれる前に表面処理にかけられることを特徴とする請求項１〜１５のいずれか一項に記載の構造。
【請求項１７】
偏光眼鏡レンズを形成することを特徴とする請求項１〜１５のいずれか一項に記載の構造。
【請求項１８】
第１保護フィルム（２Ａ）及び偏光フィルム（４）を表す第１要素と、
第２保護フィルム（２Ｂ）を表す第２要素と、
基体光学要素（２００）を表す第２の第２要素と、
前記フィルムの間に置かれる第１感圧接着層（５Ａ、５Ｂ）と、
前記第２保護フィルム（２Ｂ）と前記基体光学要素（２００）との間に置かれる第２接着層（２０１）と
を含むことを特徴とする請求項１７に記載の構造であって、前記第１接着層（５Ａ、５Ｂ）と接触した状態に置かれるように意図された前記フィルム（２Ａ、２Ｂ、４）の表面が、乾燥状態における剥離力と湿潤状態における剥離力との間の低下が少なくとも３５％以下（３５％を含む）であるように、接触した状態に置かれる前に表面処理にかけられることを特徴とする構造。
【発明の詳細な説明】
【技術分野】
【０００１】
本発明は機能化層構造に関する。本発明はまた、１つ又は複数の機能化フィルムを含む機能化層構造に関し、それは基体光学要素に取り付けられているかどうかに関わらない。基体光学要素は、特に眼鏡レンズであり得る。本発明は、機能化層構造が偏光機能を示す場合に特に有利である。
【背景技術】
【０００２】
偏光眼鏡レンズを製造するために、基体レンズの光学表面に、光学品質の偏光フィルムを、特に接合することによって転移する、すなわち組み立てることが知られている。この偏光フィルムの機能は、例えば水塊などの面又は水平疑似面表面から生じる寄生的反射を視野から排除し、従って偏光眼鏡レンズの装用者のまぶしさを低減し、コントラストを改善することである。
【０００３】
これらの偏光フィルムは、一般的に、ポリビニルアルコール（ＰＶＡ）、又はポリエチレンテレフタラート（ＰＥＴ）をベースとする。（ＰＶＡ）フィルムは一般的に２つの保護フィルムの間に置かれ、保護フィルムは特にセルローストリアセテート（ＣＴＡ）又はポリカルボネート（ＰＣ）、又はシクロオレフィンコポリマー（ＣＯＣ）をベースとする。この保護フィルムは、例えば偏光フィルム材料中の無意識の裂け、引掻き又は異物の伝播による、基体光学要素又は完成品レンズとの組立ての間の外部機械的応力に対して偏光フィルムを保護するために使用される。加えて、保護フィルムは製造サイクルの間偏光光学要素の取扱いを容易にする。これらの保護フィルムはまた、とりわけ吸湿性挙動を示すＰＶＡの場合、それを外部攻撃から保護するために使用されてもよい。
【０００４】
ＰＶＡベースの接着剤の層が、偏光フィルムと保護フィルムとの間に置かれ、このアセンブリの凝集を保証する。図１Ａは、従来技術による偏光フィルム４を含む層構造１を示し、これはＣＴＡ保護フィルム２Ａと、ＰＶＡベースの接着剤の層７Ａと、ＰＶＡ偏光フィルム４と、第２の接着剤層７Ｂと、第２のＣＴＡ保護フィルム２Ｂとから構成される。図１Ｂは、偏光光学要素を製造するための、従来技術の層構造１と、基体光学要素１００との間のアセンブリを示す。２つの保護フィルムの１つ２Ｂの自由面に対応する偏光層構造１の面の１つは、接着層１０１を用いて基体光学要素１００の光学表面に接合される。
【０００５】
続いて偏光基体光学要素はコーティングされ、その後、その輪郭が、それを受け入れるフレームの形状と合うようにトリミングされ得る。コーティングステップは、水の存在下の表面準備を含み得る。周辺適合ステップは、少なくとも１つの研削ステップを含む標準的な方法を実行し得、研削ステップにおいてレンズは水の存在下に機械的応力にかけられる。上に記載したような偏光層構造は、そのような条件（表面準備、適合）を支持せず、これにより一般的に層の界面における分離がもたらされる。実際に、偏光フィルムと保護フィルムとの間の良好な接着を提供するＰＶＡベースの接着剤は、残念なことに水溶性であり、ＣＡＴ／／接着剤／／ＰＶＡ／／接着剤／／フィルムは、コーティングの前の表面準備ステップなど水を伴うステップの間、又は水の存在下の機械的な力（トリミング）のあと、大抵の場合、分離する。
【発明の概要】
【発明が解決しようとする課題】
【０００６】
従って本発明の１つの目的は、少なくとも１つの機能化フィルムを含む機能化層構造を提供することであり、これは簡単に実行可能であり、その一方で、光学要素、とりわけ眼鏡レンズを製造する連続的な段階の間、とりわけ水の存在下での後処理（例えば、眼鏡レンズの表面準備、コーティング、トリミング）の使用の間、頑丈且つ耐久性のある接着を構造に与える。
【課題を解決するための手段】
【０００７】
このため、本発明は、
−  第１の単層又は多層機能性フィルムを表す第１要素と、
−  第２の機能性フィルム及び基体光学要素から選択された少なくとも１つの第２要素と、
−  前記第１要素の少なくとも１つの表面及び前記第２要素の少なくとも１つの表面と接触した状態に置かれる、少なくとも１つの第１の感圧接着層と
を含む機能化層構造を提供する。本発明によれば、前記少なくとも１つの接着層と接触した状態に置かれるように意図された前記第１要素及び第２要素の表面は、乾燥状態における剥離力と湿潤状態における剥離力との間の低下が少なくとも３５％以下（３５％を含む）であるように、接触した状態に置かれる前に表面処理にかけられる。
【０００８】
本発明によれば、表面処理にかけられた前記第１要素及び第２要素の表面は、少なくとも６０ｍＮ／ｍの表面エネルギーを示す。
【０００９】
本発明によれば、表面処理は、４０〜１００Ｗ．ｍｉｎ／ｍ２の範囲の放電量を用いて、不活性窒素雰囲気下で実行されるプラズマ処理である。
【００１０】
本発明によれば、表面処理は、４０〜５０Ｗ．ｍｉｎ／ｍ２の放電量を用いて、周囲空気下に実行されるコロナ処理である。
【００１１】
本発明によれば、第１要素は、多層機能性フィルムを表し、多層機能性フィルム中、少なくとも２つの層が感圧接着層によって組み立てられ、前記少なくとも２つの層の表面はそれらの組立ての前に表面処理にかけられる。
【００１２】
好ましくは第１要素は着色、偏光、調光性、エレクトロクロミック性、衝撃抵抗性、摩擦抵抗性、帯電防止性、防眩性、防汚性、曇り止め、雨撥ね返し性（ｒａｉｎ  ｒｅｐｅｌｌｅｎｔ）、又は特定の波長帯のスペクトルフィルタ、例えば青色光フィルタから選択された少なくとも１つの機能を含む機能性フィルムを表す。
【００１３】
本発明の好ましい実施形態によれば、第１要素は、偏光フィルム及び保護フィルムをそれぞれ表す少なくとも２つのフィルムを含む偏光多層フィルムである。偏光フィルム及び保護フィルムは続いて第１感圧接着層を用いて組み立てられる。
【００１４】
本発明の一実施形態によれば、第２要素は基体光学要素である。
【００１５】
本発明の一実施形態によれば、第２要素は保護フィルムなどの第２機能性フィルムである。
【００１６】
本発明の別の実施形態によれば、構造はさらに、基体光学要素を表す第２の第２要素を含み、前記第２の第２要素は第２接着層によって第１の第２要素と接触した状態で置かれる。
【００１７】
本発明によれば、この第２接着層は、上に記載したような感圧接着層であるか、又はラテックス層及びホットメルト接着材料（ＨＭＡ）層から選択された少なくとも１つの接着材料層を含む接着である。
【００１８】
好ましくは前記第２接着層は感圧接着層である。特に好ましい方法では、感圧接着層として選択される前記第２接着層は、前記第１感圧接着層と同一、すなわち同じ化学組成であるようにさらに選択される。
【００１９】
本発明の好ましい実施形態によれば、偏光機能を示す構造は、
−  保護フィルム及び偏光フィルムを表す第１要素と、
−  保護フィルムを含む第２要素と、
−  前記フィルムの間に置かれる感圧接着層と、
−  前記接着層と接触した状態に置かれるように意図された前記第１要素及び第２要素の表面であって、乾燥状態における剥離力と湿潤状態における剥離力との間の低下が少なくとも３５％以下（３５％を含む）であるように、接触した状態に置かれる前に表面処理にかけられる前記第１要素及び第２要素の表面と
を含む。
【００２０】
この構造において、保護フィルムは、偏光フィルムが品質低下することを防止し、及び偏光構造の取扱いを容易にする。これは、偏光フィルムが基体光学要素にまだ適用されていないとき、又はいったん光学要素に適用され、レンズが摩耗されるとき、偏光フィルムをより良く保つ助けとなる。
【００２１】
この保護フィルムはセルローストリアセテート（ＣＴＡ）、セルロースアセテート−ブチレート（ＣＡＢ）、ポリエチレンテレフタラート（ＰＥＴ）、ポリカーボネート、ポリアミド、シクロ−オレフィンコポリマー（ＣＯＣ）、又はシクロ−オレフィンポリマー（ＣＯＰ）をベースとし得る。
【００２２】
本記載の残りの部分において、偏光フィルムを含むこの層構造は、偏光構造とも呼ばれる。
【００２３】
本発明によれば、ＰＶＡ偏光フィルムをＣＴＡ保護フィルムと接合するための「感圧接着」材料又はＰＳＡ、及びプラズマ又はコロナ処理の使用は、偏光フィルムの偏光の品質を保ちながら簡単な方法で偏光構造を製造するために使用できるので、従来の構造と比べて特に有利である。加えて特筆すべきは、プラズマ表面処理を施されたこの接着材料と、フィルムの表面エネルギーの上手く調整された放電量との間の特定の組合せは、フィルム界面との強力な接合を形成し、及び構造内の強力な凝集を保証すること、及びこの凝集は水の存在下でさえ維持されることである。
【００２４】
本発明者らは、表面処理と、処理される表面の間に置かれる接着材料（ＰＳＡ）との間の効果的な協調が存在するように、フィルムの表面エネルギーを最大化することが必要であることを発見した。従って本発明者らは、偏光構造が乾燥状態における剥離力と湿潤状態における剥離力との間の３５％未満の低下を示すときに協調は効果的であることを発見した。
【００２５】
この新規偏光構造は、そのような構造を有する偏光光学要素の研削によるトリミングの間、及びコーティングを配置するための表面準備ステップの間、偏光フィルムと保護フィルムとの間の分離現象を防止する。
【００２６】
感圧性接着の使用は、永久接合を得るために、紫外線照射型の放射も、集中的な加熱も必要としない。従って偏光フィルムはそのような放射又は加熱によって変化することも品質が低下することもない。
【００２７】
好ましくは、偏光フィルムは一度処理されると少なくとも５６ｍＮ／ｍの表面エネルギーを示し、及び保護フィルムは一度処理されると少なくとも４６ｍＮ／ｍの表面エネルギーを示す。
【００２８】
本発明の代替実施形態によれば、偏光構造は、偏光フィルムの一方の側に配置された単一保護フィルムを含み、前記保護フィルムの反対側の偏光フィルムの面は任意選択的に包装フィルムによって被覆される。
【００２９】
複数の感圧性接着が偏光構造を組み立てるために使用されてもよい。感圧接着材料は好ましくはポリアクリレートベースの化合物である。
【００３０】
好ましくは、感圧接着層は、均一な厚さを保持しながら効果的な接合を保証するために、５μｍ〜１５０μｍ、好ましくは１０〜５０μｍの範囲の厚さを有する。
【００３１】
好ましくは、偏光フィルムは、ポリビニルアルコール（ＰＶＡ）をベースとし、２０〜８０μｍの範囲の典型的な厚さを有する。代替実施形態によれば、それはポリエチレンテレフタラートすなわちＰＥＴをベースとし得、１５〜１００μｍの範囲の典型的な厚さを有する。
【００３２】
上に記載したような偏光構造を製造するための方法は以下のステップ：
ａ）偏光フィルムを調達するステップと、
ｂ）保護フィルムを調達し、偏光フィルムの両側に配置するステップと、
ｃ）フィルムの間に感圧接着層を置くステップと、
ｄ）永久的アセンブリを得るようにフィルムを相互に押し合うステップと
を含む。
【００３３】
この方法はさらに、ステップｃ）の前に追加ステップを含み、追加ステップでは、前記感圧接着層と接触した状態に置かれるように意図された前記フィルムの表面は、乾燥状態における剥離力と湿潤状態における剥離力との間の低下が３５％未満であるように、接触前に表面処理にかけられる。
【００３４】
感圧接着層が２つの剥離性包装フィルムの間に配置されるとき、ステップｃ）は以下のステップ：
ｃ１）感圧接着層の一方の面を露出するように２つの剥離性包装フィルムの一方を剥離するステップと、
ｃ２）前記接着材料層の他方の包装用フィルムを介して、接着材料層の露出された面を、偏光フィルムの処理された面に押すステップと、
ｃ３）接着材料層の他方の面を露出するように他方の包装用フィルムを剥離するステップと、
ｄ）接着材料層に面する保護フィルムの処理された面を用いて、保護フィルムを、接着層の前記露出された面に押すステップと
を含む。
【００３５】
接着材料が液体の形態のとき、ステップｃ）は遠心法、コーティング、浸漬又は他の堆積方法によって実行される。
【００３６】
本発明によれば、構造はまた、
−  保護フィルム及び偏光フィルムを表す第１要素と、
−  保護フィルムを表す第２要素と、
−  基体光学要素を表す第２の第２要素と、
−  前記フィルムの間に置かれる第１感圧接着層と、
−  保護フィルムと基体光学要素との間に置かれる第２接着層と
を含む偏光眼鏡レンズを形成し得る。
【００３７】
本発明によれば、前記第１接着層と接触した状態に置かれるように意図された前記フィルムの表面は、乾燥状態における剥離力と湿潤状態における剥離力との間の低下が少なくとも３５％以下（３５％を含む）であるように、接触した状態に置かれる前に表面処理にかけられる。
【００３８】
本発明の好ましい実施形態によれば、第２接着層は、２つのラテックス層の間に挟まれたホットメルト接着材料（ＨＭＡ）の層を含む３層構造を有する。そのような接着構造は、国際公開第２０１１／０５３３２９号パンフレットに記載されている。
【００３９】
そのような眼鏡レンズはさらに、基体光学要素の反対側の偏光フィルムの一方の側で保護フィルムの外面に配置された少なくとも１つの機能性フィルムを含み得る。そのようなフィルムは、光反射の排除、衝撃又は引掻きに対する保護、汚れ、曇り、又は着色に対する保護など、光学要素に追加の機能を与え得る。これらのフィルムは保護フィルム（ＣＴＡ）に簡単に配置することができる。
【００４０】
本発明の他の特徴及び利点は、添付図面を参照して、実施形態の非制限的な例の以下の記載で明らかになる。
【図面の簡単な説明】
【００４１】
【図１Ａ】従来技術による偏光フィルムを含む層構造の断面図を表す。
【図１Ｂ】図１Ａのような構造を含む偏光光学要素の断面図を表す。
【図２Ａ】本発明の実施形態による偏光構造の断面図を表す。
【図２Ｂ】本発明の実施形態による偏光構造の断面図を表す。
【図３Ａ】本発明の実施形態による偏光構造を含む偏光光学要素の断面図を表す。
【図３Ｂ】本発明の実施形態による偏光構造を含む偏光光学要素の断面図を表す。
【発明を実施するための形態】
【００４２】
上の例は、偏光構造を画定する。
【００４３】
図２Ａによれば、偏光フィルム４は、２つの保護フィルム２Ａ、２Ｂの間に置かれる。この偏光フィルム４は、主としてポリビニルアルコール、すなわちＰＶＡから構成され得る。それは２０〜８０μｍの範囲の厚さを有し得る。保護フィルムは４０μｍ〜２００μｍの範囲の厚さを有し得る。
【００４４】
このアセンブリの凝集を保証するために、感圧接着材料の層５Ａ、５Ｂがそれぞれ、第１保護フィルム２Ａと偏光フィルム４との間に、及び第２保護フィルム２Ｂと偏光フィルム４との間に置かれる。この接着材料層は、ポリアクリレートから製造可能であり、５μｍ〜１５０μｍの厚さを呈する。それは保護フィルムを偏光フィルム上に永久的に保持する。
【００４５】
本発明によれば、接着材料層５Ａ、５Ｂと接触した状態で配置されるように意図されるフィルム４、２Ａ、２Ｂの表面は、プラズマ処理にかけられた。
【００４６】
この表面処理は、接着材料と接触するフィルムの表面エネルギーを最大化し、及びフィルムの接着力を最大化する。「フィルムの接着力を最大化する」は、フィルムの最大剥離力が乾燥状態で達成されることを可能にする最大表面エネルギーを定める事実を意味するように理解される。
【００４７】
驚くべきことに、感圧接着材料と表面処理との間のこの協調は、フィルム界面に強力な接合を発生させ、及び湿潤状態でさえ構造内の強力な凝集を保証する。このために、以下の条件すべてが満たされなければならない：
−  表面エネルギーは最大でなければならない、
−  乾燥状態における剥離力は最大でなければならない、
−  乾燥状態における剥離力と湿潤状態における剥離力との間の差は、少なくとも３５％の低下以下でなければならない。
【００４８】
従来の偏光構造と違い、この新規構造は、偏光構造のフィルム間の分離欠陥を引き起こすことなく、水の存在下にレンズを製造する（コーティング、トリミング等）ために使用することができる。
【００４９】
図２Ｂに示される偏光構造３において、偏光フィルム４の面の一方は保護フィルム２Ａで被覆される。偏光フィルムの反対側は、（「ライナ」と呼ばれる）偏光フィルムに適した包装用フィルム６によって任意選択的に被覆される。接着材料層５は偏光フィルム４と保護フィルム２との間に置かれる。このようにして偏光フィルムの両面は、一方の側で保護フィルム２によって、及び他方の側で包装用フィルム６によって保護される。
【００５０】
図２Ａに示される本発明による偏光構造を製造するための第１の方法を次に記載する。
【００５１】
本発明の第１実施形態によれば、感圧接着材料層５Ａ、５Ｂ、偏光フィルム４及び保護フィルム２Ａ、２Ｂは、最初にそれぞれ、２つの剥離可能な包装用フィルム（「ライナ」）の間で密に取り付けられた、又はライナのない、連続フィルムの形態を取る。
【００５２】
偏光フィルム４と保護フィルム２Ａ、２Ｂとの間に接着材料層５Ａ、５Ｂを置く前、３つのフィルム４、２Ａ、２Ｂは、別々に又は同時にプラズマ処理にかけられる。このプラズマ又はコロナ処理を実行するために、包装フィルムがある場合、それは前もって取り除かれる。処理された面は続いて接着材料層と接触した状態に置かれるように意図される。
【００５３】
偏光構造を製造するための方法は、以下のステップ：
ａ）偏光フィルム４から２つの包装用フィルムのうちの１つを剥離し、偏光フィルムの１つの面が露出されるようにするステップと、
ｂ）保護フィルム２Ａから２つの包装用フィルムの１つを剥離し、保護フィルム２Ａの１つの面が露出されるようにするステップと、
ｂ１）プラズマ処理がこれらの２つの露出面に適用され、
ｃ）接着材料層から２つの包装用フィルムのうちの１つを剥離し、この層を、接着材料層の包装用フィルムを介して保護フィルムのプラズマ処理された面に対して適用するステップと、
ｄ）接着材料層から第２の包装用フィルムを剥離し、保護フィルム＋接着材料のスタックを、偏光フィルムのプラズマ処理された面に対して適用するステップと
を含む。
【００５４】
ステップａ）〜ｄ）は従って１つの保護フィルム（図２Ｂ）を含む偏光構造の製造を可能にする。図２Ａの偏光構造の製造において、ステップａ）〜ｄ）は第２のＣＴＡ保護フィルム２Ｂを追加するように繰り返される。
【００５５】
本発明の別の実施形態によれば、接着材料は液体の形態で包装されているので、ステップｃ）は、遠心法（「スピンコーティング」）、コーティング、浸漬又はその他などの当業者に知られる技術によって、保護フィルムの１つの面又は偏光フィルムの１つの面（両方の面は前もってプラズマ処理されている）のどちらかに、実行される。この実施形態は接着材料層の厚さを監視且つ最適化することを可能にする。
【００５６】
そのような偏光構造及び基体光学要素を含む機能化層構造をここで以下に記載する。
【００５７】
機能化層構造は、２つの主要構成要素、すなわち、基体レンズによって表される基体光学要素と、少なくとも１つの機能性フィルムを含む偏光構造を含む第１要素とを含む。基体レンズは、互いに反対側の２つの表面を有する半完成レンズから得られる。これらの２つの表面の１つは、第１光学表面と呼ばれ、半完成レンズを製造するステップの間、最終的な曲率で直接製造される。一般に、この第１光学表面は、最終眼鏡レンズの基体レンズの前側の凸表面であり得、それは金型の形状、成形技術、又は注入技術によって決定される。半完成レンズの他方の表面は一時的であり、後にレンズ装用者の光学補正に対して表面仕上げされるように意図される。
【００５８】
半完成又は完成レンズ材料は、１．５〜１．７６の範囲の反射率を有する熱硬化性材料であり得る。それはまた、１．５〜１．６の範囲の反射率を有する熱可塑性材料であり得る。
【００５９】
上に記載し且つ図２Ａ及び２Ｂに示されるような偏光構造は、その湾曲の形状が半完成又は完成レンズの光学表面の１つに適合するように熱成形可能である。偏光構造を予備成形するこの方法は周知である。この偏光構造は、２つの保護フィルムの存在を通して、知られている偏光構造と比べて技術的有利性を提供し、偏光構造の熱成形を容易にする。
【００６０】
次に偏光構造は積層方法によって半完成又は完成レンズの第１光学表面に適用される。接着材料（ＰＳＡ）又はラテックス／ＨＭＡ／ラテックスの３層であり得る接着材料の層状構造が、永久的な接着を得るために、偏光構造と基体光学要素との間に置かれる。
【００６１】
本記載の残りの部分において、偏光構造と基体レンズとの間に置かれる接着材料の層状構造は、接着構造とも呼ばれる。
【００６２】
本発明の有利な実施形態によれば、この接着構造は感圧接着材料（ＰＳＡ）の単一層から構成され得る。この層は、光学要素の屈折特性を保ちながら簡単な方法で基体光学要素の光学表面に偏光構造を適用するために使用することができるので、特に有利である。偏光構造と光学要素との間の接着力を増大するために、偏光構造と基体光学要素の光学表面との間に感圧材料層を置く前に、感圧接着材料層と接触した状態に配置されるように意図される表面は、同じくプラズマ又はコロナ表面処理にかけられた。
【００６３】
上に記載し且つ図３Ａに示されるような本発明による偏光光学要素と偏光構造との間の組立て方法を次に記載する。
【００６４】
図３Ａに示される偏光光学要素を製造するための方法は、以下のステップ：
ａ）それがある場合、２つの包装用フィルムのうちの１つを、偏光構造２の保護フィルムから剥離するステップと、
ｂ）この露出された面及び基体光学要素の凸面又は凹面にプラズマ又はコロナ処理を適用し、
ｃ）接着材料層２０１から２つの包装用フィルムのうちの１つを剥離し、この層を、接着材料層の包装用フィルムを介して、基体光学要素２００のプラズマ処理された面に対して適用するステップと、
ｄ）接着材料層２０１から第２の包装用フィルムを剥離し、最終アセンブリを得るように偏光構造２を基体光学要素の凸面又は凹面に押し付けるステップであって、偏光構造２のプラズマ処理された面が接着材料層２０１の露出された面に面するステップと
を含む。好ましくは、偏光構造は基体光学要素の凸面に置かれる。
【００６５】
好ましくは、この接着材料層２０１の厚さは、光学要素の公称力を変えないように、５〜１５０μｍの範囲である。
【００６６】
本発明の変形実施形態において、接着構造は最初に、偏光構造２の露出され且つプラズマ処理された面に押し付けられる。
【００６７】
ステップａ）の前、偏光構造２は、基体光学要素の凸面又は凹面に押し付けられる前に予備成形される。この予備成形は様々な方法で実行可能である。それは特に熱成形ステップを含み、その間、それは変形される前に加熱される。熱成形の温度は、偏光フィルムの一体性を変えないように及び基体光学要素の凸面又は凹面の形状に容易に従うことができるように制限される。接着構造が最初に偏光構造に押し付けられる場合、偏光構造は、アセンブリが偏光構造によって基体光学要素の凸面又は凹面に押し付けられる前に、接着構造とともに予備成形される。
【００６８】
単一保護フィルムを設けられた偏光構造３を基体光学要素に適用する場合、その方法は同様であり：
ａ）偏光フィルムの一方の面を露出し他方の面は保護フィルム２によって被覆されるように、包装用フィルム６を偏光構造３の偏光フィルムから剥離し、
ｂ）この露出された面及び基体光学要素３００の凸面又は凹面にプラズマ処理を適用し、
ｃ）接着材料層３０１から２つの包装用フィルムの１つを剥離し、及びこの層を、接着材料層の包装用フィルムを介して、基体光学要素３００のプラズマ又はコロナ処理された面に対して適用し、
ｄ）接着材料層３０１から第２の包装用フィルムを剥離し、偏光構造３のプラズマ処理された面が接着材料層３０１の露出された面に面した状態の最終アセンブリ３０を得るように、偏光構造３を基体光学要素３００の凸面又は凹面に押し付ける。
【００６９】
これら２つの転移の方法は、感圧接着材料層がフィルムの形態で包装される場合に関連する。当然のことながら、偏光光学要素は、接着材料が液体の形態になるときに同じく製造可能である。
【００７０】
本発明の別の実施形態では、接着構造２０１、３０１は、ラテックス／ホットメルト接着材料（ＨＭＡ）／ラテックスの３層のスタックであり得る。この偏光構造の転移の方法は、プラズマ処理ステップをもはや必要としない。そのような接着構造を基体光学要素２００、３００の凸面に堆積することが知られている。それは、スピンコーティング及び加熱による堆積のためのステップの組から構成される。そのような接着構造は、国際公開第２０１１／０５３３２９号パンフレットに記載されている。
【００７１】
そのように得られた偏光光学要素２０、３０において、偏光フィルムは一方の側で保護フィルムによって及び他方の側で基体光学要素によって、光学要素の使用の間に生じ得る汚れ又は傷に対して保護される。
【００７２】
偏光構造が光学要素の凸面に適用される場合において、機能性コーティングを保護フィルムに、その外面に、すなわち眼鏡レンズの装用者の目から最も離れた面に配置可能である。従って、これらのコーティングは光学要素に、耐衝撃機能、防眩機能、摩耗抵抗性、又は防汚、曇り止め、もしくは着色機能をさらに与えることを可能にする。
剥離力を測定するためのプロトコル
剥離試験は、２５×７０ｍｍのサイズの感圧接着材料ストリップを保護フィルムストリップに積層することからなる。このストリップ（保護フィルム＋接着材料）は、偏光フィルムが予め取り付けられたバッキングに接合される。この試験は、偏光フィルムと保護フィルムとの間の接着を試験するために使用される。レンズは剥離前に少なくとも２４時間（２３℃±３℃、５０％ＲＨ±１０％で）条件付けられる。フィルムは９０°の角度で、２．５４ｃｍ／ｍｉｎの速度で剥離される。試験の半ばで、湿潤環境における剥離力を測定するために、ある量の水が界面に加えられる。その力はＮ／２５ｍｍで表される。
【００７３】
ソフトウェアは変位に従って剥離力を連続的に測定する。この力は、乾燥剥離について１０ｍｍ及び湿潤剥離について１５ｍｍの長さにわたって平均化される。
表面エネルギーを測定するためのプロトコル
偏光及び保護フィルムの表面張力を測定するために、較正されたインクが未処理フィルムの表面に適用され、続いて２度目に（プラズマ又はコロナ）処理された材料に適用される。適用されたインクが安定している場合、基板表面張力は、少なくとも試験インクの値に一致する。
【００７４】
インクが収縮する場合、試験は繰り返され、このときインクはより低い表面張力を示している。材料の表面エネルギーは、数秒の間良好なぬれを示した最後の試験されたインクの値に等しい。
以下の例における表面処理のためのプロトコル
保護フィルム及び偏光フィルムは、フィルムを接着材料とともに組み立てる直前に、酸化プラズマ（真空又は大気プラズマ）又はコロナ（大気プラズマ）にかけられる。下の例で使用されるプラズマパラメータは以下のとおりである：真空プラズマ機械の基準：Ｍ４Ｌ、圧力３７６ｍＴｏｒｒ、ガス流速２００ｓｃｃｍのＯ２、出力３９０Ｗ、露出時間３０秒。
【００７５】
比較例
試料１〜６
これらの試料はすべてＣＴＡ／／ＰＶＡ／／ＣＴＡ層構造から構成され、３Ｍによって整理番号８１４６−１の下で販売されている接着材料の層を用いて組み立てられている。この接着材料層は２５μｍの厚さを有する。ＣＴＡフィルム及びＰＶＡフィルムはそれぞれＦＵＪＩ及びＯＮＢＩＴＴによって供給されている。
【００７６】
この偏光層構造は続いて、１．６の基準指数を有する商品名Ｏｒｍｉｘの下で販売されている光学要素に積層される。積層法は国際公開第２０１２／０７８１５２号パンフレットに記載されている。
【００７７】
試料１を除く試料のそれぞれについて、組立て前に処理された表面は、「表面処理」列に説明されている。
【００７８】
試料は続いて洗浄され、コーティングされ、最後にＫａｐｐａ（商品名）トリミング機械でトリミングされる。
【００７９】
いったんトリミングされると、試料は、偏光構造中のフィルム間の分離など、表面的な欠陥があるかどうかを判断するために検査される。
【００８０】
スタックが欠陥を示すとき、これは×印によって表の「レンズ製造」列に示される。トリミングが欠陥を示さないとき、これは「ＯＫ」によって同じ列に示される。
【００８１】
試料１〜６（表１）
【００８２】
【表１】
2016527567.tif 000003
【００８３】
表１において、試料１の偏光構造は、層の組立て前、ＣＴＡ及びＰＶＡフィルムに対する表面処理なしに製造され、試料２ではＰＶＡフィルムだけが処理され、試料３ではＣＴＡフィルムだけが処理された。これらの構成において、表面エネルギーは最大ではなく、剥離力は、乾燥状態で実行された試験から湿潤状態で実行された試験まで変化するとき劇的に低下する。試料１、２、５及び６に関して、この低下は５７％〜６９％の範囲である。これらの試料がレンズ製造の様々なステップを経た後、スタックは層間剥離欠陥を、すなわち偏光構造中のフィルム間の分離を示す。試料３に関して、表面処理はＣＴＡフィルム、すなわち最大表面エネルギー５０ｍＮ／ｍを示す保護フィルムの面だけに適用される。表面処理にかけられなかったＰＶＡフィルムは従って低い表面エネルギー４０ｍＮ／ｍを示す。乾燥状態における剥離力と湿潤状態における剥離力との間の低下は小さく９％のオーダーであるが、この試料はトリミングステップのあと層間剥離欠陥を示す。この結果は、乾燥状態における最大剥離力とともに処理済みフィルムと接着材料との間の効果的な協調を有するために接着材料と接触した状態に置かれるように意図されたフィルムの両面を処理することが必要であることを示す。表１において、乾燥状態におけるこの剥離力は、１６．６Ｎ／２５ｍｍである（試料番号４）。
【００８４】
機能する唯一の構成は試料４であり、試料４中、ＣＴＡ及びＰＶＡフィルム界面の全てが偏光構造の製造前に処理された。それはレンズ製造の様々なステップの間層間剥離しない。表面エネルギーは従って最大であり、ＣＴＡフィルム及びＰＶＡフィルムの処理された表面はそれぞれ５０ｍＮ／ｍ及び５８ｍＮ／ｍを示す。この非常に優れた強度は、乾燥状態における剥離力と湿潤状態における剥離力との間の非常に小さい低下をもたらし、それは７％のオーダーである。
【００８５】
試料７〜１２（表２）
試料が試料１〜６と同じ条件の下で製造される。
【００８６】
組立て前にフィルム界面の全てに対して処理が行われ、（適切な化学組成の）整理番号８１４６−Ｘの３Ｍ接着材料を用いて組み立てられたＣＴＡ／／ＰＶＡ／／ＣＴＡ偏光構造は、５μｍ（試料７）、１５μｍ（試料８）、２５μｍ（試料９）、５０μｍ（試料１０）、７５μｍ（試料１１）、１５０μｍ（試料１２）の異なる厚さを示す。これらの試料全てについて、プラズマ処理がＣＴＡ及びＰＶＡフィルムに対して適用され、それにより、それらの表面エネルギーがそれぞれ５０及び５８ｍＮ／ｍに等しい最大になるようにする。
【００８７】
【表２】
2016527567.tif 000004
【００８８】
この表は、試料が接着材料の厚さと無関係に様々なレンズ製造ステップ（湿潤状態）を通過することを示す。これらの試験の結果は、優れた物理的及び化学的特徴を示す感圧接着材料は、表面エネルギーを最大化する表面処理（プラズマ又はコロナ）と協調し、乾燥状態における剥離力と湿潤状態における剥離力との間の低下が非常に少なく、５％〜１２％の範囲であることを示す。薄い厚さ、すなわち２５μｍ未満について、それは最大３５％であり、及び２５μｍの厚さを超える接着材料について１０％のオーダーである。
【００８９】
従って偏光構造はレンズ製造ステップのあと欠陥（分離、縁部気泡、変形等）をいっさい示さない。
【００９０】
試料１３〜１６（表３）
試料１３〜１６は上記試料と同じ条件の下で製造される。唯一の違いは感圧接着材料の特性である。
【００９１】
【表３】
2016527567.tif 000005
【００９２】
これらの試験試料について、偏光構造は、異なる厚さ：５μｍ（試料１３）、１０μｍ（試料１４）、１５μｍ（試料１５）、２５μｍ（試料１６）の、Ｐａｎａｃ（整理番号ＰＤ  Ｓ１）によって販売される接着材料に基づいて組み立てられる。この表は、システムは、化学組成が不適切であり従って表面エネルギーが最大であったとしてもプラズマ処理と協調しない感圧接着材料と機能しないことを示す。この接着材料とプラズマ処理との間の非協調は従って乾燥状態における剥離力と湿潤状態における剥離力との間のかなりの差をもたらす。それは接着材料の厚さにかかわらず７７％から８９％まで変化する。試料は様々なレンズ製造ステップのあと欠陥を示す。
【図１Ａ】
2016527567.tif 000006
【図１Ｂ】
2016527567.tif 000007
【図２Ａ】
2016527567.tif 000008
【図２Ｂ】
2016527567.tif 000009
【図３Ａ】
2016527567.tif 000010
【図３Ｂ】
2016527567.tif 000011
【国際調査報告】
2016527567.tif 000012
2016527567.tif 000013
2016527567.tif 000014
2016527567.tif 000015
2016527567.tif 000016
2016527567.tif 000017